(57)【要約】      （修正有）【課題】十分なガスバリア性と耐内容物性とを備え、しかも、容器の内容物が見える透明状態を確保出来る、建材用液体状シーリング材収納用パウチを提供する。【解決手段】外層または中間層が以下に記載の透明蒸着積層フィルムから成り、内層が以下に記載の未延伸共押出し積層フィルムから成り、各層がラミネーション法で貼り合わされた積層フィルムにて構成されている。透明蒸着積層フィルムは、ポリエステルフィルムとその片面に蒸着されたシリカ層又はアルミナ層とその上に積層された保護コート層とから成る。未延伸共押出し積層フィルムは、少なくても３種の樹脂フィルムから成り、外層または中間層がエチレンビニルアルコール共重合体またはポリアミド、内層が低密度ポリエチレン樹脂から成る。【選択図】図１
2019077453.tif 000002
【特許請求の範囲】
【請求項１】
外層または中間層が以下に記載の透明蒸着積層フィルムから成り、内層が以下に記載の未延伸共押出し積層フィルムから成り、各層がラミネーション法で貼り合わされた積層フィルムにて構成されていることを特徴とする建材用液体状シーリング材収納用パウチ。
透明蒸着積層フィルムは、ポリエステルフィルムとその片面に蒸着されたシリカ層又はアルミナ層とその上に積層された保護コート層とから成る。
未延伸共押出し積層フィルムは、少なくても３種の樹脂フィルムから成り、外層または中間層がエチレンビニルアルコール共重合体またはポリアミド、内層が低密度ポリエチレン樹脂から成る。
【請求項２】
外層と中間層が透明蒸着積層フィルムから成る請求項１に記載の建材用液体状シーリング材収納用パウチ。
【発明の詳細な説明】
【技術分野】
【０００１】
本発明は、シーリング材収納用パウチに関し、詳しくは建材用液体状シーリング材収納用パウチに関する。
【背景技術】
【０００２】
建材用液体状シーリング材は、浴槽や流し台の取り付け、壁や柱の亀裂補修、住宅などのコンクリートパネルの目地に使用される材料であり、従来、ＰＰ性円筒容器に収納されてカートリッジの形態として市販されている。
【０００３】
ところで、パウチは、安価、軽量、表面印刷の容易性などの特徴を活かして各種の分野で使用されている袋容器であり、例えば、特許第４３６５１６０号公報（特許文献１）の図１（Ｅ）に示されたスパウト付きパウチは、形状的には建材用液体状シーリング材収納用パウチとして好適に使用し得る。
【０００４】
特許文献１は、パウチの製造装置に関するものであり、パウチのフィルムの構成材料や建材用液体状シーリング材収納用パウチの要求特性に関する提案に関しては何ら言及していない。
【０００５】
建材用液体状シーリング材収納用パウチとしては、外気を遮断し得る十分なガスバリア性が要求され、その構成材料としては、例えば、アルミニウム箔の片面に二軸延伸ポリアミドフィルムを積層し、アルミニウム箔の他方の面に直鎖状低密度ポリエチレンフィルムを積層したアルミニウム積層フィルムを使用することが出来る。
【０００６】
ところで、建材用液体状シーリング材には、グレイ、ホワイト、アイボリー、オフホワイト、アンバー、ベージュ等に着色したものがあり、その色目の情報は容器に文字にて表示されているが、適用箇所の色調に一層適した色目のシーリング材を選択するためには、容器の内容物が見える透明状態を確保出来ることが望ましい。
【０００７】
ところが、アルミニウム積層フィルムはそれ自体不透明であるため、建材用液体状シーリング材収納用パウチの構成材料としては、上記の透明状態を確保することが不可能である。
【０００８】
また、建材用液体状シーリング材には、アミン化合物含有の変性シリコーン系、溶剤含有のブチルゴム系など各種のものがあるが、パウチの構成材料としては、上記の様に各種の化学成分から成るシーリング材を安定に保存し得る耐内容物性も必要となる。
【先行技術文献】
【特許文献】
【０００９】
【特許文献１】特許第４３６５１６０号公報
【発明の概要】
【発明が解決しようとする課題】
【００１０】
本発明は、上記実情に鑑みなされたものであり、その目的は、十分なガスバリア性と耐内容物性とを備え、しかも、容器の内容物が見える透明状態を確保出来る、建材用液体状シーリング材収納用パウチを提供することにある。
【課題を解決するための手段】
【００１１】
本発明は、種々検討を重ねた結果、特定の積層フィルムの組合せにより、前記の課題を達成し得るとの知見を得た。
【００１２】
本発明は、上記の知見に基づき完成されたものであり、その要旨は、外層または中間層が以下に記載の透明蒸着積層フィルムから成り、内層が以下に記載の未延伸共押出し積層フィルムから成り、各層がラミネーション法により貼り合わされた積層フィルムにて構成されていることを特徴とする建材用液体状シーリング材収納用パウチ。
透明蒸着積層フィルムは、ポリエステルフィルムとその片面に蒸着されたシリカ層又はアルミナ層とその上に積層された保護コート層とから成る。
未延伸共押出し積層フィルムは、少なくても３種の樹脂フィルムから成り、外層または中間層がエチレンビニルアルコール共重合体またはポリアミド、内層が低密度ポリエチレン樹脂から成る。
【発明の効果】
【００１３】
本発明によれば前記の課題が達成される。
【図面の簡単な説明】
【００１４】
【図１】実施例で採用したシール強度の測定箇所を示す説明図である。
【発明を実施するための形態】
【００１５】
先ず、本発明のパウチの構成について説明する。本発明のパウチは、外層または中間層と内層とから成り各層がラミネーション法により貼り合わされた積層フィルムにて構成される。
【００１６】
構成の例として、上記の積層フィルムの外層または中間層は、ポリエステルフィルムとその片面に蒸着されたシリカ層又はアルミナ層とその上に積層された保護コート層とから成る透明蒸着積層フィルムによって構成される。
【００１７】
ポリエステルとしては、例えば、ポリエチレンテレフタレート、ポリブチレンテレフタレート、ポリエチレンナフタレート、ポリテトラメチレンテレフタレート等が使用され、ポリエステルフィルムの厚さは、通常９〜３０μｍであり、好ましくは１２μｍである。
【００１８】
シリカ層又はアルミナ層の蒸着は、真空蒸着、イオンプレーティング、スパッタリング、ＣＶＤ等によって行われ、その厚さは通常０．１〜５００ｎｍである。
【００１９】
保護コート層は、溶剤性又は水溶性のポリエステル樹脂、イソシアネート樹脂、ウレタン樹脂、アクリル樹脂、ビニルアルコール樹脂、エチレンビニルアルコール樹脂、ビニル変性樹脂、エポキシ樹脂、オキサゾリン基含有樹脂、変性スチレン樹脂、変性シリコン樹脂などで形成され、その厚さは通常０．１〜１０μｍである。
市販されている透明蒸着積層フィルムとして、代表的なものには、凸版印刷株式会社製の「ＧＬフィルム」、三菱ケミカル株式会社製の「テックバリア」等がある。
【００２０】
前記の積層フィルムの内層は、少なくとも３種の樹脂フィルムから成り、外層または中間層がエチレンビニルアルコール共重合体またはポリアミド、内層が低密度ポリエチレン樹脂から成る未延伸共押出し積層フィルムよって構成される。
斯かる未延伸共押出し積層フィルムは、市販されており、代表的には、三菱ケミカル株式会社製の「ダイアミロン」等がある。
【００２１】
前記の積層フィルムの外層と中間層（何れも透明蒸着積層フィルム）と内層（未延伸共押出し積層フィルム）とは、ドライラミネーション法で貼り合わされ、この場合、接着剤としてはウレタン系接着剤が好適に使用される。
【００２２】
前記の積層フィルムの層構成は次の通りである。
【００２３】
透明蒸着ＰＥＴ／／透明蒸着ＰＥＴ／／ＥＶＯＨ／ＰＡ／ＬＬＤＰＥである。なお、ＥＶＯＨ／ＰＡ／ＬＬＤＰＥは、ＰＡ／ＥＶＯＨ／ＬＬＤＰＥであってもよい。
【００２４】
上記において、ＰＥＴはポリエステルフィルム、ＥＶＯＨはエチレンビニルアルコール共重合体、ＰＡはポリアミド、ＬＬＤＰＥは直鎖状低密度ポリエチレン樹脂を表し、記号「／／」はドライラミネーション、記号「／」は積層フィルムの層間を表す。
【００２５】
本発明のパウチの形状は、建材用液体状シーリング材の充填と排出が容易になし得る限り、特に制限されないが、特許第４３６５１６０号公報の図１の（Ｅ）に示されたスパウト付きパウチは好適な形状の一例である。パウチの作成は、特許第４３６５１６０号公報に記載の装置によって行うことが出来るが、ヒートシーラーを利用した他の製袋方法で行ってもよい。
【００２６】
本発明のパウチは、透明蒸着積層フィルムを使用することで、アルミニウム積層フィルムで構成されたパウチに劣らない十分なガスバリア性を備えることが可能となり、アルミニウム積層フィルムで構成されたパウチでは得られない透明性を備えている。
また、建材用液体状シーリング材の種類によっては即時硬化しない性質のものがあり、透明蒸着積層フィルム１枚の使用で良い場合もあるが、平面のフィルムをパウチとして製袋する際、袋を折り曲げたり、熱シールを行う必要があり、この際、透明蒸着層が割れる懸念があることから、透明蒸着積層フィルムを２枚を用いるのが好ましい。
また、建材用液体状シーリング材には、アミン化合物や溶剤などが含有しているものがあり、これらの化学成分が、シール層を通過し、接着剤中のウレタン結合と反応することで、ウレタン結合を分解し、著しい接着強度やシール強度の低下を引き起こす。
そこで、シーリング材を構成する化学成分の滲み出しを未延伸共押出し積層フィルムのＥＶＯＨ層により抑えることで、優れた耐内容物性を発揮し、シーリング材を安定に保存し得る。なお、ＰＡは強度および耐衝撃性の向上、ＬＬＤＰＥはヒートシール性の機能を発揮する。
【００２７】
本発明のパウチは、通常のパウチと同様、多色グラビア印刷機などにより、内容物に関する必要な情報やバーコード等の印刷が施される。印刷表示領域は自由に設計することが可能であるが、内容物が見える透明状態を確保出来るように非印刷表示領域を残す必要がある。非印刷表示領域として、上面および下面を通して透けて見えるような非印刷表示領域は、収容された建材用液体状シーリング材の色の確認が容易かつ確実となり好ましい。
【実施例】
【００２８】
以下、本発明を実施例により更に詳細に説明するが、本発明はその要旨を越えない限り以下の実施例に限定されるものではない。
【００２９】
実施例１及び比較例１：
以下の表１に記載の層構成の積層フィルムにより、基本的な形状として、特許第４３６５１６０号明細書の図１（Ｅ）に示す形状のパウチを作成した。表１中の層構成の記号の意味は次の通りである。
【００３０】
ＡＶＭＰＥＴ：
透明蒸着積層フィルム（凸版印刷株式会社製  商品名：ＧＸ−Ｐ−Ｆ）
ＰＥＴフィルム（厚さ：１２μｍ）／蒸着アルミナ層（厚さ：１０〜数十ｎｍ）／シリケート・ポリビニルアルコールハイブリッドコーティング層（塗布膜、厚さ：０．２〜０．６μｍ）
【００３１】
未延伸共押出し積層フィルム：
三菱ケミカル株式会社製  商品名：ダイアミロンＶ−１３０
ＥＶＯＨ／ＰＡ／ＬＬＤＰＥ共押フィルム
【００３２】
ＯＮＹ：
二軸延伸ナイロン（ポリアミド）  興人フィルム＆ケミカルズ株式会社製  商品名：ボニールＷ
【００３３】
ＬＬＤＰＥ：
直鎖状低密度ポリエチレン（フタムラ化学株式会社製  商品名：ＸＭＴＮ）
【００３４】
「＃」：後続の数値の厚さ（μｍ）を表す。
【００３５】
「／／」：ドライラミネーション（ウレタン系接着剤使用）
【００３６】
【表１】
2019077453.tif 000003
【００３７】
前記のパウチの評価を次の方法によって行い、その結果を表２に示した。
【００３８】
シール強度：
２３℃−５０％ＲＨ環境下にて調湿したのち、「ＪＩＳ  Ｚ  １７０７」に準拠して測定した。
図１に示すように、ａ：開封部、ｂ：角、ｃ：本体におけるシール強度を１５ｍｍ幅の短冊状に切り取り測定した。
尚、本体と底材は同一材料を使用しており、シール強度はいずれも、ＬＬＤＰＥ／ＬＬＤＰＥ面同士の密着強度測定となる。
【００３９】
（１）酸素透過度：
２３℃−６５％ＲＨ環境下、「ＪＩＳ  Ｋ７１６２  ２」に準拠して測定した。なお、「屈曲ｎ回」は、ゲルボフレックス試験（ＡＳＴＭ  Ｆ  ３９２）の屈曲動作をｎ回実施した後の測定値を表す（以下においても同じ）。
【００４０】
（２）水蒸気透過度：
４０℃−９０％ＲＨ環境下、「ＪＩＳ  Ｋ７１２９  Ｂ」に準拠して測定した。
シーリング材の硬化を防止するために必要なガスバリア性として、通常状態でのガスバリア性が、酸素透過度として、０．１ｃｃ／ｍ２・ｄ・ａｔｍ以下、水蒸気透過度として、０．１ｇ／ｍ２・ｄ以下が必要であり、好ましくは、酸素透過度として、０．０５ｃｃ／ｍ２・ｄ・ａｔｍ以下、水蒸気透過度として、０．０５ｇ／ｍ２・ｄ以下である。
また、前項にも記載したが、平面のフィルムをパウチとして製袋する際、もしくは、客先にてシーリング材を充填する際には、袋を折り曲げたり、熱シールを行うが、この際、外層または中間層の透明蒸着層が割れる現象が発生し、バリア低下を引き起こす可能性があることが知られている。
パウチ内部の、ガスバリア性を測定することが困難であったため、屈曲による透明蒸着層の割れにおけるバリア性の低下を再現するためゲルボフレックス試験による屈曲試験を導入し評価している。
【００４１】
（３）バリア性：
１成分系湿気硬化型シリコーン系シーリング材を充填した後、目視観察により、シーリング材の硬化度合いを評価した。
［評価基準］
○：充填６ヶ月後においても硬化が見られない
△：充填６ヶ月後において、シール隅にわずかな硬化が見られる
×：充填６ヶ月以内において、著しい硬化の発生が見られる
【００４２】
（５）耐内容物性：
１成分系湿気硬化型変性シリコーン系シーリング材（アミン含有タイプ）を充填した後、ラミネート強度および、シール強度測定より強度の保持度合いを判断した。
［評価基準］
○：充填６ヶ月後においても著しい強度の低下が見られない
△：充填６ヶ月以内において、強度の低下が見られる
×：充填６ヶ月以内において、著しい強度の低下が見られる
【００４３】
【表２】
2019077453.tif 000004
【符号の説明】
【００４４】
ａ：開封部
ｂ：角
ｃ：本体
【図１】
2019077453.tif 000005